СПОСОБ ВЫПЛАВКИ НИЗКОУГЛЕРОДИСТЫХ ТИТАНОСОДЕРЖАЩИХ СТАЛЕЙ

Способ выплавки низкоуглеродистых титаносодержащих сталей, включающий расплавление хромоникелевой шихты, наведение шлака, предварительное раскисление алюминием в начальный период рафинировки металла, легирование, последующее раскисление боркальком и окончательное раскисление металла, отличающийся тем, что предварительное раскисление алюминием производят в количестве 1,5-2,0 кг/т, последующее раскисление боркальком в количестве 2,5-3,5 кг/т, окончательное раскисление производят после скачивания шлака дробной присадкой никель-магниевой лигатуры в количестве 8-12 кг/т, а легирование стали титаном осуществляют после повторного скачивания шлака присадкой титана на чистое зеркало металла в печь перед выпуском металла в ковш.